(57)【要約】【課題】印刷適性に優れ、かつ、高級な質感のある偽造防止シートを提供する。【解決手段】本発明の偽造防止シート１０は、パルプ繊維、楮繊維、雁皮繊維及び三椏繊維のうちの一種以上を含む紙基材に、蛍光剤で染色された楮繊維１３が抄きこまれている。【選択図】図１
2009001926.tif 000002
【特許請求の範囲】
【請求項１】
パルプ繊維、楮繊維、雁皮繊維及び三椏繊維のうちの一種以上を含む紙基材に、
蛍光剤で染色された天然紙繊維が抄きこまれていることを特徴とする偽造防止シート。
【請求項２】
前記天然紙繊維が、楮繊維、雁皮繊維および三椏繊維のうちの一種以上であることを特徴とする請求項１に記載の偽造防止シート。
【請求項３】
前記蛍光剤で染色された天然紙繊維が、前記偽造防止シート全体に対して０．０２〜２重量％含まれていることを特徴とする請求項１または請求項２に記載の偽造防止シート。
【請求項４】
前記偽造防止シートが、楮繊維、雁皮繊維および三椏繊維のうちの一種を含む天然繊維層と、パルプ繊維を含むパルプ層とを備えることを特徴とする請求項１〜３のいずれか１項に記載の偽造防止シート。
【請求項５】
前記天然繊維層に含まれる繊維と前記パルプ繊維の重量比が、１０：９０〜４０：６０であることを特徴とする請求項４に記載の偽造防止シート。
【請求項６】
前記蛍光剤で染色された天然紙繊維が、前記天然繊維層に抄きこまれていることを特徴とする請求項４または請求項５に記載の偽造防止シート。
【請求項７】
前記天然繊維層が、楮繊維を含む楮層であることを特徴とする請求項４〜６のいずれか１項に記載の偽造防止シート。
【請求項８】
蛍光剤で染色された天然紙繊維と、楮繊維、雁皮繊維および三椏繊維のうちの一種とが含まれる天然繊維含有溶液を、第１の抄紙網の上に流出させることで前記天然繊維層を形成し、
前記第１の抄紙網に形成された天然繊維層を抄紙フェルトに転写し、
パルプ繊維を含むパルプ溶液を、第２の抄紙網の上に流出させることで形成されるパルプ層を、前記抄紙フェルトに転写された天然繊維層に重なるように転写することを特徴とする偽造防止シートの製造方法。
【請求項９】
前記蛍光剤で染色された天然紙繊維として、天然紙繊維を蛍光剤で染色することにより得られる蛍光紙繊維を抄紙した後、溶解して繊維状とした紙繊維を使用することを特徴とする請求項８に記載の偽造防止シートの製造方法。
【発明の詳細な説明】
【技術分野】
【０００１】
本発明は、偽造防止シートおよび偽造防止シートの製造方法に関する。
【背景技術】
【０００２】
従来、複写機械などによる偽造を防ぐ偽造防止シートとして、特殊なインキを使用して印刷を施した偽造防止シートが知られている。
しかし、このようなタイプの偽造防止シートでは、使用されているインキや印刷技術が特定され易く、模倣や偽造が容易であるという問題があった。
そこで、この問題を解決するものとして、例えば、特許文献１に記載の偽造防止シートが提案されている。
【０００３】
特許文献１に記載のものは、紙またはプラスチックからなるシート内に表面に凹凸パターンを設けた光透過性繊維を混入してなる偽造防止シートであり、光透過性繊維の表面に設けた凹凸パターン部に光を照射してそのパターンを読み取ることで真偽判定を可能としている。
【特許文献１】特開２０００−３０９１８２公報
【発明の開示】
【発明が解決しようとする課題】
【０００４】
特許文献１においては、凹凸パターンを確認しやすくするために蛍光染料で染色した光透過性繊維が用いられることが提案されており、シートの基材となる紙に光透過性繊維を混入する方法としては、紙基材の材料に光透過性繊維を抄きこむ方法が記載されている。
【０００５】
特許文献１に記載のシートには、光透過性繊維として、アクリル樹脂などの合成樹脂製繊維が抄きこまれている。この合成樹脂製の光透過性繊維は、紙基材となるパルプ繊維と比較するとかなり太いので、これらを一緒に抄くと、相互になじみ難く、しっかりと絡まら合わない。
したがって、このようなシートを印刷機械などにかけると、光透過性繊維が引っかかったり、脱落したりすることがあり、印刷適性に優れているとはいえなかった。
【０００６】
そして、このような合成樹脂製の光透過性繊維を抄き込んだ偽造防止シートの印刷適性を向上させるためには、光透過性繊維を抄きこんだ層を挟むように別の層を設ける必要があり、手間がかかるという問題があった。
【０００７】
本発明は上記のような事情に基づいて完成されたものであって、印刷適性に優れた偽造防止シートを提供することを目的とする。
【課題を解決するための手段】
【０００８】
本発明は、パルプ繊維、楮繊維、雁皮繊維及び三椏繊維のうちの一種以上を含む紙基材に、蛍光剤で染色された天然紙繊維が抄きこまれていることを特徴とする偽造防止シート；及び蛍光剤で染色された天然紙繊維と、楮繊維、雁皮繊維および三椏繊維のうちの一種とが含まれる天然繊維含有溶液を、第１の抄紙網の上に流出させることで天然繊維層を形成し、前記第１の抄紙網に形成された天然繊維層を抄紙フェルトに転写し、パルプ繊維を含むパルプ溶液を、第２の抄紙網の上に流出させることで形成されるパルプ層を、前記抄紙フェルトに転写された天然繊維層に重なるように転写することを特徴とする偽造防止シートの製造方法である。
【発明の効果】
【０００９】
本発明の偽造防止シート（以下、「本発明のシート」ともいう）においては、パルプ繊維、楮繊維、雁皮繊維及び三椏繊維のうちの一種以上を含む紙基材に、蛍光剤で染色された天然紙繊維が抄きこまれている。すなわち、本発明のシートに抄きこまれている蛍光剤で染色された天然紙繊維は可視光では視認できないから、模倣や偽造が困難である。
【００１０】
また、本発明のシートに抄きこまれている蛍光剤で染色された天然紙繊維は、合成樹脂製の繊維とは相違して、繊維基材となるパルプ繊維、楮繊維、雁皮繊維または三椏繊維などと太さが同程度であるため、これらと一緒に抄いた場合によく混ざり合ってよくなじむ。
その上、天然紙繊維は、パルプ繊維と比較すると長い繊維が多いことから、前記紙基材の材料となる繊維とよく絡まりあう。
【００１１】
したがって、本発明のシートを印刷機械にかけても、蛍光剤で染色された天然紙繊維が、引っかかリ難く、脱落も起こり難いので、印刷適性に優れる。
【００１２】
加えて、本発明のシートは、第１の抄紙網上に形成させた天然繊維層を抄紙フェルトに転写し、天然繊維層を形成させた抄紙網とは別の第２の抄紙網上に形成させたパルプ層を、抄紙フェルトに転写した天然繊維層に重なるように転写することで製造される。
【００１３】
したがって、２つの層を接着剤などで貼り付ける作業は不要であり、性質の異なる２つの層を備える偽造防止シートを容易に製造することができる。
【発明を実施するための最良の形態】
【００１４】
＜実施形態１＞
以下、本発明を具体的に適用した実施形態１について説明する。
本実施形態の偽造防止シート１０は、紙基材としてパルプ繊維と楮繊維とを含み、図１に示すように、パルプ繊維を含むパルプ層１１と楮繊維を含む楮層１２とが積層された構成となっている。
【００１５】
本実施形態において、パルプ層１１に含まれるパルプ繊維としては、針葉樹パルプ、広葉樹パルプなどの木材パルプ等が挙げられる。
本実施形態において、楮層１２に含まれる楮繊維は、和紙の原料として市販されているものなどを使用することができる。本発明においては、楮繊維に代えて、雁皮繊維や三椏繊維などを使用することもできるが、入手が容易であることから、楮繊維が好ましい。
【００１６】
ところで、本発明のシート１０としては、楮繊維、雁皮繊維、三椏繊維などの天然繊維のみを含む天然繊維層のみのもの（本実施形態では楮層１２）、パルプ繊維を含むパルプ層１１のみのもの、天然繊維とパルプ繊維とを混合した混合層を有するものも含まれる。
【００１７】
楮繊維などの天然繊維を多く含むシートでは高級な質感が得られるが、これらは高価な材料であるためコスト高であり、使用量のわりには厚みが出ない。そしてパルプ層のみからなるシートでは、高級な質感はなく、混合層を有するものでは楮繊維などの天然繊維を混合した効果（高級な質感）が得られない。
【００１８】
偽造防止シート１０の質感やコストなどを考慮すると、本発明においては、天然繊維層（本実施形態では楮層１２）に含まれる繊維とパルプ層１１に含まれるパルプ繊維の重量比が、１０：９０〜４０：６０であるのが好ましい。
【００１９】
なお、本実施形態のシート１０においては、楮繊維とパルプ繊維との重量比は２０：８０となるように設定されていることから、楮層１２の厚みよりもパルプ層１１の厚みのほうが大きくなっている（図１を参照）。
【００２０】
楮層１２には、蛍光剤で染色された天然紙繊維１３（以下「蛍光繊維１３」ともいう）として楮繊維を蛍光剤で染色したものが抄きこまれている。
【００２１】
本発明において、天然紙繊維としては、本実施形態に用いられている楮繊維以外に雁皮繊維および三椏繊維のうちの一種以上を用いることができる。天然紙繊維としては、天然紙繊維が抄きこまれる紙基材と同じ素材のものを用いると、なじみがよいのでより好適である。
【００２２】
蛍光繊維１３は、天然紙繊維を市販の蛍光剤に漬け込み染色することで得られる。本実施形態において使用される楮繊維を染色する蛍光剤としては、例えばハッコールＢＹＬ(昭和化学工業（株）製）などを使用することができる。
【００２３】
次に、本実施形態の偽造防止シート１０の製造方法について説明する。
まず、楮層１２の形成について説明する。
楮繊維の一部をハツコールＢＹＬ(昭和化学工業（株）製）で染色して、蛍光剤で染色された楮繊維（蛍光繊維１３）を作製する。
【００２４】
この蛍光繊維１３の量は、偽造防止シート１０全体の重量に対して０．０２〜２重量％であることが好ましい。蛍光繊維１３が０．０２重量％未満であるとシート１０の真偽の判定が困難となり、２重量％を超えると、多すぎて真偽の判定が困難になるからである。
【００２５】
水を張ったナギナタビーター中に上記のようにして得られた蛍光繊維１３と楮繊維とを投入して叩解を開始し、染料、サイズ剤、紙力増強剤を順に添加しながら、合計３０〜４０分間程度叩解する。次に、叩解後の上記楮原料を、ステンレス攪拌機へ移し変えて、楮繊維と添加剤と水との合計重量に対して楮繊維の量が０．１〜１０重量％となるように水を添加して楮溶液を調製し、図２に示す楮原料供給部へ供給する。
【００２６】
楮繊維に添加される染料、サイズ剤、紙力増強剤としては、市販のものを使用することができる。具体的には、染料としては、カヤラス  スプラブラウンＧＴＬ［日本化薬（株）製］、カヤラス  スプラ  イエロー［日本化薬（株）製］など、サイズ剤としては、ＡＫＤ系サイズ剤ＡＤシリーズ［星光ＰＭＣ（株）製］など、紙力増強剤としては、湿潤紙力増強剤ＷＳシリーズ［星光ＰＭＣ（株）製］などを使用することができる。
【００２７】
楮繊維に添加される添加剤の好適な範囲は以下の通りである。
染料の添加量は、楮繊維１００重量部に対して、０．０１５〜１．５重量部であるのが好ましい。この範囲外の量の染料を添加すると、シート１０の色目が大きく異なるものが得られることがあるからである。
【００２８】
サイズ剤の添加量は、楮繊維１００重量部に対して０．０４〜４．０重量部添加することが、好ましい。サイズ剤が０．０４重量部未満であると耐水性に欠け、４．０重量部を超えると紙力が低下する傾向にあるからである。
【００２９】
紙力増強剤の添加量は、楮繊維１００重量部に対して０．１２〜１２重量部であることが好ましい。紙力増強剤が０．１２重量部未満であると充分な紙力が得られず、１２重量部を超えるとシート１０自体が硬くなるからである。
【００３０】
次に、楮原料供給部に供給された楮溶液を第１の抄紙網２１に流し込むと、第１の抄紙網２１から水分が抜け落ちることで楮層１２が形成され、この楮層１２は第１の抄紙網２１と接触する抄紙フェルト２３に転写される。第１の抄紙網２１の抄紙スピードは２７ｍ（６４ｇ／ｍ２）程度に設定される。楮層１２が転写された抄紙フェルト２３は、パルプ層１１が形成される第２の抄紙網２２の方向へ移動する。
【００３１】
第２の抄紙網２２に形成されるパルプ層１１は、具体的には以下のようにして、形成される。
水を張ったビーター中にパルプ繊維を投入して叩解を開始し、染料、サイズ剤、紙力増強剤、及びポリビニルアルコール（ＰＶＡ）を順に添加して、合計２０〜４０分間程度叩解する。
【００３２】
次に、叩解後の上記パルプ原料を、マシンチェストへ移し変えて、パルプ繊維と添加剤と水との合計重量に対してパルプの量が０．２５〜２５重量％となるように水を添加してパルプ溶液を調製し、図２に示すパルプ原料供給部へ供給する。
【００３３】
パルプ層１１に添加される染料、サイズ剤および紙力増強剤は楮層１２に添加されるものと同様のものを用いることができ、ＰＶＡとしては市販されているものを用いることができる。
【００３４】
ＰＶＡとしては、例えば、（株）クラレ製のポリビニルアルコール（商品名：ＶＰバインダー用ビニロン）などを用いることができる。
【００３５】
パルプに添加される添加剤の好適な範囲は以下の通りである。
染料の添加量は、パルプ繊維１００重量部に対して、０．０１５〜１．５重量部であるのが好ましい。この範囲外の量の染料を添加すると、シート１０の色目が大きく異なるものが得られることがあるからである。
【００３６】
サイズ剤の添加量は、パルプ繊維１００重量部に対して０．０４〜４．０重量部添加することが、好ましい。サイズ剤が０．０４重量部未満であると耐水性に欠け、４．０重量部を超えると紙力が低下する傾向にあるからである。
【００３７】
紙力増強剤の添加量は、パルプ繊維１００重量部に対して０．１２〜１２重量部であることが好ましい。紙力増強剤が０．１２重量部未満であると充分な紙力が得られず、１２重量部を超えるとシート１０自体が硬くなるからである。
【００３８】
ＰＶＡの添加量はパルプ繊維１００重量部に対して０．０３〜３重量部であることが好ましい。ＰＶＡが０．０３重量部未満であると充分な効果が得られず、３重量部を超えるとシート１０自体が硬くなるからである。
【００３９】
次に、パルプ原料供給部に供給されたパルプ溶液を第２の抄紙網２２に流し込むと、第２の抄紙網２２から水分が抜け落ちることでパルプ層１１が形成される。第２の抄紙網２２における抄紙スピードは２０ｍ（９０ｇ／ｍ２）程度に設定される。
【００４０】
そして、このパルプ層１１は第１の抄紙網２１から第２の抄紙網２２の方向へ移動してきた抄紙フェルト２３と、第２の抄紙網２２とが接することで抄紙フェルト２３側に転写される。
すなわち、第２の抄紙網２２と接する抄紙フェルト２３には、すでに楮層１２が形成されているから、抄紙フェルト２３と第２の抄紙網２２とが接することで、楮層１２にパルプ層１１が積層され両者が貼り合わされるのである。
【００４１】
この楮層１２とパルプ層１１とが２層に張り合わされたシート原料２０は抄紙フェルト２３からドライヤーのほうへ移動し、ドライヤーに転写され１００〜１２０℃（６４ｇ／ｍ２）で乾燥した後、巻き取られてロール状のシート原料２０とされる。
【００４２】
このロール状のシート原料２０を希望する大きさに切断すれば、本実施形態の偽造防止シート１０が得られる。
【００４３】
このようにして得られた本実施形態のシート１０の真偽の判別の際には、判別対象となるシートにブラックライトなどを照射して、シートに抄きこまれている、蛍光繊維１３の種類や配合量を調べることで、容易に真偽の判別ができる。
【００４４】
なお、判別対象となるシートと本実施形態のシート１０とを、紫外線蛍光発光を読み取り可能なセンサと紫外線光源とを備えた装置などを用いて分析して対比すれば、さらに真偽判別の精度を高めることができる。
【００４５】
次に本実施形態のシート１０の作用効果について説明する。
本実施形態のシート１０には、可視光により視認できない蛍光繊維１３が抄きこまれているから、模倣や偽造が困難である。
【００４６】
また、本実施形態のシート１０の楮層１２に抄きこまれている蛍光繊維１３は、紙基材と同じ楮繊維を蛍光剤で染めたものであるから、紙基材とほぼ同じ太さであり、相互によくなじみ均一に混ざり合う。その上、蛍光繊維１３の材料となる楮繊維は、パルプ繊維と比較すると長い繊維であるから、楮層を形成する楮繊維と、互いに強く絡まりあった状態で抄き込まれている。
【００４７】
さらに、本実施形態のシート１０のパルプ層１１には、蛍光繊維１３は抄きこまれていないから、その表面は平滑である。
【００４８】
その結果、本実施形態のシート１０を印刷機械などにかけても、シート１０が引っかかったり、楮層１２から蛍光繊維１３が脱落することもなく、楮層１２側の面もパルプ層１１側の面とも印刷適性に優れるのである。
【００４９】
また、本実施形態のシート１０は、楮繊維を含む楮層１２とパルプ繊維を含むパルプ層１１とを備えるから、楮繊維をパルプ繊維に混合して作製したシートや、パルプ繊維のみからなるシートとは相違して、和紙のような高級な質感を有している。
【００５０】
さらに、本実施形態のシート１０においては、楮繊維とパルプ繊維の重量比が２０：８０の割合に設定されているから、楮繊維のみを使用して作製したシートよりも費用がかからない上に、適度な厚みがあり扱いやすい。
【００５１】
加えて、本発明のシート１０は、第１の抄紙網２１上に形成させた楮層１２を抄紙フェルト２３に転写し、楮層１２を形成させた抄紙網２１とは別の第２の抄紙網２２上に形成させたパルプ層１１を、抄紙フェルト２３に転写した楮層１２に重なるように転写することで製造される。
【００５２】
したがって、本発明によれば、２つの層（楮層１２とパルプ層１１）を接着剤などで貼り付ける作業は不要であり、性質の異なる２つの層を備える偽造防止シート１０を容易に製造することができる。
【００５３】
以上より、本実施形態によれば、印刷適性に優れ、かつ、コストを抑えながらも高級な質感のある偽造防止シート１０を提供することができる。
【００５４】
＜他の実施形態＞
本発明は上記記述及び図面によって説明した実施形態に限定されるものではなく、例えば次のような実施形態も本発明の技術的範囲に含まれる。
（１）上記実施形態においては、パルプ層と楮層とを備える２層構造のシートを示したが、パルプ繊維、楮繊維、雁皮繊維または三椏繊維のうちの一種のみを含む１層構造のものであってもよい。
また、本発明には、パルプ繊維、楮繊維、雁皮繊維および三椏繊維前記のうちから２種以上を選択して混合したもの、パルプ繊維を含むパルプ層と雁皮繊維を含む雁皮層とを備えるもの、楮層、パルプ層および三椏層を順に積層して３層構造としたもの、および４層以上の構造のものなども含まれる。
【００５５】
（２）上記実施形態においては、楮層に、蛍光剤で染色された楮繊維を１種類抄きこんだものを示したが、紫外線照射により発色する色調が相違するものを２種類以上用いてもよい。蛍光剤で染色された楮繊維を、２種類以上用いるとより、偽造防止効果が高まり好適である。
【００５６】
（３）上記実施形態においては、蛍光剤で染色された天然紙繊維として、楮繊維を蛍光剤で染色したもののみを用いたが、雁皮繊維や三椏繊維を蛍光剤で染色したものを単独であるいは２種以上を組み合わせて用いてもよい。
【００５７】
（４）上記実施形態においては、蛍光剤で染色された天然紙繊維を楮層にのみ抄き込んだものを示したが、楮層とパルプ層の双方に抄きこんだものであってもよい。
なお、天然繊維層とパルプ層と天然繊維層とを順に積層した構成の偽造防止シートにおいて、２つの天然繊維層の間に形成されるパルプ層に蛍光繊維を抄きこむと、シートの表面から蛍光繊維が脱落することがないから、印刷適性に優れる。その上、このような構成のシートでは、表面層に天然繊維からなる層が形成されていることから高級な質感が得られて好適である。
【００５８】
（５）本発明には、蛍光剤で染色された天然紙繊維として、天然紙繊維を蛍光剤で染色することにより得られる蛍光紙繊維を抄紙した後、溶解して繊維状とした紙繊維を使用して偽造シートを製造する方法も含まれる。
この方法においては、蛍光剤で染色された天然紙繊維として、蛍光紙繊維を一旦抄紙してから、水などに溶解して繊維状とした紙繊維を使用するので、天然紙繊維には蛍光剤がしっかりと定着している。
したがって、この方法によれば、蛍光剤で染色された天然紙繊維を、天然繊維含有溶液に添加した際に、蛍光剤の流出を抑えることができるので、紫外線照射による発色の明暗がよりはっきりするという利点がある。
【図面の簡単な説明】
【００５９】
【図１】実施形態１の偽造防止シートの断面図
【図２】実施形態１の偽造防止シートの製造工程を示す図
【符号の説明】
【００６０】
１０…実施形態１の偽造防止シート
１１…パルプ層
１２…楮層
１３…蛍光剤で染色された楮繊維（蛍光繊維）
【図１】
2009001926.tif 000003
【図２】
2009001926.tif 000004